(57)【要約】  本発明は、フルオロポリマーフィルムの製造プロセス、それから得ることができるフルオロポリマーフィルム、並びに前記フルオロポリマーフィルムの電気化学的及び光電気化学的デバイスにおける使用に関する。【選択図】なし【特許請求の範囲】
【請求項１】
フルオロポリマー複合体を含むフルオロポリマーフィルムを製造するためのプロセスであって、
（ｉ）混合物であって、
−  １．５ｄｌ／ｇより高い固有粘度を有する少なくとも１つのフルオロポリマー［ポリマー（Ｆ）］と、
−  少なくとも１つのイオン液体（ＩＬ）を含有し、且つ少なくとも１つの電解質塩（ＥＳ）と、任意選択的に少なくとも１つの有機溶媒（Ｓ）とを含有する少なくとも１つの液体媒体（ＬＭ）と
の混合物を提供する工程と、
（ｉｉ）工程（ｉ）で得られた前記液体混合物を処理してフィルムを得る工程と、
（ｉｉｉ）工程（ｉｉ）で得られた前記フィルムを１００℃超の温度で加熱して透明なフィルムを得る工程と
を含むプロセス。
【請求項２】
ポリマー（Ｆ）は、２．０ｄｌ／ｇより高い、好ましくは２．５ｄｌ／ｇより高い固有粘度を有する、請求項１に記載のプロセス。
【請求項３】
工程（ｉｉｉ）は、５分以上にわたって実施される、請求項１又は２に記載のプロセス。
【請求項４】
前記イオン液体（ＩＬ）は、スルホニウムイオン又はイミダゾリウム環、ピリジニウム環、ピロリジニウム環若しくはピペリジニウム環から選択されるカチオンを含むものから選択され、前記環は、任意選択的に、窒素原子上において、特に１〜８の炭素原子を有する１つ以上のアルキル基によって置換され、且つ炭素原子上において、特に１〜３０の炭素原子を有する１つ以上のアルキル基によって置換され、且つハライドアニオン、ペルフルオロアニオン及びボレートから選択されるアニオンを含む、請求項１〜３のいずれか一項に記載のプロセス。
【請求項５】
前記電解質塩（ＥＳ）は、ＬｉＩ、ＬｉＰＦ６、ＬｉＢＦ４、ＬｉＣｌＯ４、リチウムビス（オキサラト）ボレート（「ＬｉＢＯＢ」）、ＬｉＣＦ３ＳＯ３、ＬｉＮ（ＣＦ３ＳＯ２）２、ＬｉＮ（Ｃ２Ｆ５ＳＯ２）２、Ｍ［Ｎ（ＣＦ３ＳＯ２）（ＲＦＳＯ２）］ｎ（ここで、ＲＦは、Ｃ２Ｆ５、Ｃ４Ｆ９、ＣＦ３ＯＣＦ２ＣＦ２である）、ＬｉＡｓＦ６、ＬｉＣ（ＣＦ３ＳＯ２）３、Ｌｉ２Ｓｎ及びこれらの組み合わせから選択される、請求項１〜４のいずれか一項に記載のプロセス。
【請求項６】
前記液体媒体（ＬＭ）は、アセトン、メチルエチルケトン、イソホロン、メチルイソブチルケトン（ＭＩＫ）、シクロヘキサノン、ジイソブチルケトンを含むケトン、Ｎ，Ｎ−ジメチルホルムアミド（ＤＭＦ）、Ｎ，Ｎ−ジメチルアセトアミド、テトラメチル尿素を含むアミド、ジメチルスルホキシド（ＤＭＳＯ）、テトラヒドロフラン（ＴＨＦ）、Ｎ−メチル−２−ピロリドン（ＮＭＰ）を含む、酸素及び／又は窒素ヘテロ原子を含む極性非プロトン性溶媒、リン酸トリメチル、リン酸トリエチルなどの有機リン酸、並びにこれらの混合物からなる群から選択される有機溶媒（Ｓ）を含む、請求項１〜５のいずれか一項に記載のプロセス。
【請求項７】
請求項１〜６のいずれか一項に記載のプロセスによって得ることができるフルオロポリマーフィルム。
【請求項８】
太陽光照射に対して光学的に透明であるフルオロポリマーフィルムであって、
−  １．５ｄｌ／ｇより高い固有粘度を有する少なくとも１つのフルオロポリマー［ポリマー（Ｆ）］と、
−  少なくとも１つのイオン液体（ＩＬ）を含み、且つ少なくとも１つの電解質塩（ＥＳ）を含有する少なくとも１つの液体媒体（ＬＭ）と
を含むフルオロポリマー複合体を含むフルオロポリマーフィルム。
【請求項９】
前記イオン液体（ＩＬ）は、スルホニウムイオン又はイミダゾリウム環、ピリジニウム環、ピロリジニウム環若しくはピペリジニウム環から選択されるカチオンを含むものから選択され、前記環は、任意選択的に、窒素原子上において、特に１〜８の炭素原子を有する１つ以上のアルキル基によって置換され、且つ炭素原子上において、特に１〜３０の炭素原子を有する１つ以上のアルキル基によって置換され、且つハライドアニオン、ペルフルオロアニオン及びボレートから選択されるアニオンを含む、請求項８に記載のフィルム。
【請求項１０】
前記電解質塩（ＥＳ）は、ＬｉＩ、ＬｉＰＦ６、ＬｉＢＦ４、ＬｉＣｌＯ４、リチウムビス（オキサラト）ボレート（「ＬｉＢＯＢ」）、ＬｉＣＦ３ＳＯ３、ＬｉＮ（ＣＦ３ＳＯ２）２、ＬｉＮ（Ｃ２Ｆ５ＳＯ２）２、Ｍ［Ｎ（ＣＦ３ＳＯ２）（ＲＦＳＯ２）］ｎ（ここで、ＲＦは、Ｃ２Ｆ５、Ｃ４Ｆ９、ＣＦ３ＯＣＦ２ＣＦ２である）、ＬｉＡｓＦ６、ＬｉＣ（ＣＦ３ＳＯ２）３、Ｌｉ２Ｓｎ及びこれらの組み合わせから選択される、請求項８又は９に記載のフィルム。
【請求項１１】
４０未満のヘイズ値を有する、請求項７〜１０のいずれか一項に記載のフィルム。
【請求項１２】
請求項７〜１１のいずれか一項に記載のフィルムを含む電気化学的又は光化学的デバイス。
【請求項１３】
色素増感太陽電池、フォトクロミックデバイス又はエレクトロクロミックデバイスの形態である、請求項１２に記載の光化学的デバイス。
【請求項１４】
リチウムイオン電池、リチウム硫黄電池又はリチウムイオンキャパシタの形態である、請求項１２に記載の電気化学的デバイス。
【発明の詳細な説明】
【技術分野】
【０００１】
関連出願の相互参照
本出願は、２０１６年６月２０日に出願された欧州特許出願公開第１６１７５２５０．６号に対する優先権を主張するものであり、この出願の全内容は、あらゆる目的のために参照により本出願に組み込まれる。
【０００２】
本発明は、フルオロポリマーフィルムの製造プロセス、それから得られるフルオロポリマーフィルム、並びに前記フルオロポリマーフィルムの電気化学的及び光電気化学的デバイスにおける使用に関する。
【背景技術】
【０００３】
フルオロポリマー、特にフッ化ビニリデンポリマーは、電気化学的用途を含む広範囲の用途において良好に使用されている。
【０００４】
特に、フルオロポリマーは、化学的耐性及び熱老化耐性のために、二次電池などの電気化学的デバイスに使用するためのポリマー膜の原料として使用される。
【０００５】
金属イオン二次電池は、典型的には、正極、イオン伝導膜及び負極を組み立てることによって形成される。イオン伝導膜は、多くの場合にセパレータと称され、対向する電極間の有効な分離を確実にするとともに、イオン伝導性を与えなければならないことから、セルにおいて極めて重要な役割を担っている。
【０００６】
基本的には、２つのタイプのセパレータが使用され得る：適切な溶媒中の電解質の溶液がセパレータの多孔質を満たす多孔質セパレータ、又は一般的に純粋な固体ポリマー電解質（即ち、固体溶媒として作用するＰＥＯ及びＰＰＯなどの高分子量ポリエーテルホストに溶解された電解質）若しくはポリマーホストマトリックス及び電解質中に安定なゲルを形成することができる可塑剤若しくは溶媒をポリマーマトリックスに組み込むゲル化ポリマー電解質系である非多孔質セパレータ。
【０００７】
それにもかかわらず、現在のゲル化ポリマー電解質は、ゲル化ポリマー電解質の低い機械的特性のために、有効な様式で液体可塑剤／電解質溶液を組み込んで保持することができず、且つ／又は電極の効果的な分離に必要な適切な機械的特性を有することができない。従って、電池の製造及びその動作の両方でそれらの使用は制限される。
【発明の概要】
【０００８】
本発明者らは、驚くべきことに、顕著なイオン伝導性を示しながら、機械的完全性が改善されたフルオロポリマー及び電解質に基づいたイオン伝導性フルオロポリマーフィルムを製造することが可能であることを見出した。
【０００９】
従って、本発明は、フルオロポリマー複合体を含むフルオロポリマーフィルムを製造するためのプロセスを提供し、前記プロセスは、
（ｉ）混合物であって、
−  １．５ｄｌ／ｇより高い固有粘度を有する少なくとも１つのフルオロポリマー［ポリマー（Ｆ）］と、
−  少なくとも１つのイオン液体（ＩＬ）を含有し、且つ少なくとも１つの電解質塩（ＥＳ）と、任意選択的に少なくとも１つの有機溶媒（Ｓ）とを含有する少なくとも１つの液体媒体（ＬＭ）と
の混合物を提供する工程と、
（ｉｉ）工程（ｉ）で得られた液体混合物を処理して、例えば流延によってフィルムを得る工程と、
（ｉｉｉ）工程（ｉｉ）で得られたフィルムを１００℃超の温度で加熱して透明なフルオロポリマーフィルムを得る工程と
を含む。
【００１０】
別の態様では、本発明は、前述で定義されたプロセスによって得ることができるフルオロポリマーフィルムを提供する。
【００１１】
従って、本発明は、太陽光照射に対して光学的に透明なフルオロポリマーフィルムであって、
−  １．５ｄｌ／ｇより高い固有粘度を有する少なくとも１つのフルオロポリマー［ポリマー（Ｆ）］と、
−  少なくとも１つのイオン液体（ＩＬ）を含み、且つ少なくとも１つの電解質塩（ＥＳ）を含有する少なくとも１つの液体媒体（ＬＭ）と
を含むフルオロポリマー複合体を含むフルオロポリマーフィルムに更に関する。
【発明を実施するための形態】
【００１２】
驚くべきことに、本発明のフルオロポリマーフィルムは、前述のプロセス中に組み込まれた液体媒体を安定して含み且つ保持する自立フルオロポリマーフィルムであることが見出された。このようなフルオロポリマーフィルムは、向上した機械的完全性及び顕著なイオン伝導性を示す一方、有利には太陽光照射に対して光学的に透明である。
【００１３】
有利には、本発明のフルオロポリマーフィルムは、特に電気化学的及び光電気化学的用途における最終的な意図される使用の典型的な機械的応力に耐えることが見出された。
【００１４】
有利には、本発明のフルオロポリマーフィルムは、高い引張り力又は延伸力に問題なく耐えるように向上した柔軟性及び向上した破断点伸びを付与される。
【００１５】
フルオロポリマーフィルムの柔軟性は、加えられた応力が除去されると弾性変形してその元の形状に戻る能力の尺度である。
【００１６】
フルオロポリマーフィルムの破断点伸びは、適用された引張り応力下で破断する前に生じる長さの増加率の尺度である。
【００１７】
本発明のフルオロポリマーフィルムは、少なくとも１００％、好ましくは少なくとも１５０％、より好ましくは少なくとも２００％の破断伸びを有する。
【００１８】
フィルムの引張り強さの尺度としてのフルオロポリマーフィルムは、少なくとも１０ＭＰａ、好ましくは少なくとも１３ＭＰａ、より好ましくは少なくとも１５ＭＰａの破断応力を有していなければならない。
【００１９】
本発明のフルオロポリマーフィルムは、有利には、光電気化学的用途に問題なく使用できるように太陽光照射に対して光学的に透明であることも見出された。
【００２０】
ある波長（例えば、４００ｎｍ）での全透過率（ＴＴ）と拡散透過率（ＤＴ）との比として定義されるヘイズは、太陽電池などの用途におけるポリマーフィルムの適合性を評価する重要なパラメータである。結果は、透過光のパーセント（合計又は拡散）に関して評価することができる。ＴＴが高くなるほど、太陽電池に到達する光が多くなる。拡散光に関して、ヘイズ値が低いほど、ＰＶモジュールの乳白色の外観が低減され、審美的により受け入れられやすくなる。ヘイズは、例えば、ＡＳＴＭ  Ｄ１００３の手順に従って測定することができる。
【００２１】
好ましくは、本発明による組成物のヘイズは、４０未満、より好ましくは３０、２０又は１０未満である。
【００２２】
「フルオロポリマー［ポリマー（Ｆ）］」という用語は、本明細書において、少なくとも１つのフッ素原子を含む少なくとも１つのエチレン性不飽和モノマーから誘導された繰り返し単位を含むフルオロポリマーを意味することを意図する。
【００２３】
好ましくは、ポリマー（Ｆ）は、
（ａ）少なくとも６０モル％、好ましくは少なくとも７５モル％、より好ましくは少なくとも８５モル％の、式Ｉ：
ＣＨ２＝ＣＦ２  （Ｉ）
のフッ化ビニリデン（ＶＤＦ）と、
（ｂ）任意選択的に、０．１モル％〜１５モル％、好ましくは０．１モル％〜１２モル％、より好ましくは０．１モル％〜１０モル％の、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、トリフルオロエチレン（ＴｒＦＥ）、パーフルオロメチルビニルエーテル（ＰＭＶＥ）及びこれらの混合物から選択されるフッ素化モノマーと、
（ｃ）任意選択的に、０．０５モル％〜１０モル％、好ましくは０．１モル％〜７．５モル％、より好ましくは０．２モル％〜３．０モル％の、以下で定義される式（ＩＩ）：
2019525971.tif 000002
（式中、Ｒ１、Ｒ２、Ｒ３のそれぞれは、互いに等しいか又は異なり、独立して水素原子又はＣ１〜Ｃ３炭化水素基であり、且つＲＯＨは、水素、又は少なくとも１つのヒドロキシル基を含むＣ１〜Ｃ５炭化水素部分である）
の（メタ）アクリルモノマー（ＭＡ）と
を含む。
【００２４】
ポリマー（Ｆ）は、半結晶性であり得る。半結晶性という用語は、検出可能な融点を有するポリマー（Ｆ）を意味することを意図する。半結晶性ポリマー（Ｆ）は、有利には、少なくとも０．４Ｊ／ｇ、好ましくは少なくとも０．５Ｊ／ｇ、より好ましくは少なくとも１Ｊ／ｇの、ＡＳＴＭ  Ｄ３４１８に従って決定された融解熱を有すると一般的に理解される。
【００２５】
「液体媒体（ＬＭ）」という用語は、本明細書において、大気圧下で２０℃において液体状態で存在する媒体を意味することを意図する。
【００２６】
「イオン液体（ＩＬ）」という用語は、大気圧下で１００℃未満の温度において液体状態で存在する、正に荷電したカチオンと負に荷電したアニオンとの組み合わせによって形成される物質を意味することを意図する。
【００２７】
イオン液体（ＩＬ）は、典型的には、プロトン性イオン液体（ＩＬｐ）及び非プロトン性イオン液体（ＩＬａ）から選択される。
【００２８】
「プロトン性イオン液体（ＩＬｐ）」という用語は、本明細書において、カチオンが１つ以上のＨ＋水素イオンを含むイオン液体を意味することを意図する。
【００２９】
１つ以上のＨ＋水素イオンを含むカチオンの非限定的な例としては、特にイミダゾリウム環、ピリジニウム環、ピロリジニウム環又はピペリジニウム環が挙げられ、この場合、正電荷を有する窒素原子は、Ｈ＋水素イオンに結合される。
【００３０】
「非プロトン性イオン液体（ＩＬａ）」という用語は、本明細書において、カチオンがＨ＋水素イオンを含まないイオン液体を意味することを意図する。
【００３１】
液体媒体は、典型的には、少なくとも９５又は９９〜１００重量％の少なくとも１つのイオン液体（ＩＬ）と、任意選択的に、少なくとも１つの添加剤（Ａ）とから本質的になり、即ちこれらを含み、この場合、前記イオン液体（ＩＬ）は、プロトン性イオン液体（ＩＬｐ）、非プロトン性イオン液体（ＩＬａ）及びこれらの混合物から選択される。
【００３２】
イオン液体（ＩＬ）は、典型的には、カチオンとしてスルホニウムイオン又はイミダゾリウム環、ピリジニウム環、ピロリジニウム環若しくはピペリジニウム環を含むものから選択され、前記環は、任意選択的に、窒素原子上において、特に１〜８の炭素原子を有する１つ以上のアルキル基によって置換され、且つ炭素原子上において、特に１〜３０の炭素原子を有する１つ以上のアルキル基によって置換される。
【００３３】
本発明の意味において、「アルキル基」という用語は、飽和炭化水素鎖、又は１つ以上の二重結合を有し、１〜３０の炭素原子、有利には１〜１８の炭素原子、更により有利には１〜８の炭素原子を含有するものを示す。例としては、メチル、エチル、プロピル、イソ−プロピル、ｎ−ブチル、イソブチル、ｓｅｃ−ブチル、ｔ−ブチル、ペンチル、イソペンチル、２，２−ジメチル−プロピル、ヘキシル、２，３−ジメチル−２−ブチル、へプチル、２，２−ジメチル−３−ペンチル、２−メチル−２−ヘキシル、オクチル、４−メチル−３−へプチル、ノニル、デシル、ウンデシル及びドデシル基を挙げることができる。
【００３４】
本発明の有利な実施形態では、イオン液体（ＩＬ）のカチオンは、以下から選択される。
−  ここで、下記の式（ＩＩＩ）：
2019525971.tif 000003
（式中、Ｒ１及びＲ２は、それぞれ独立して、１〜８の炭素原子を有するアルキル基を表し、且つＲ３、Ｒ４、Ｒ５及びＲ６は、それぞれ独立して、水素原子、又は１〜３０の炭素原子、有利には１〜１８の炭素原子、より有利には１〜８の炭素原子を有するアルキル基を表す）
のピロリジニウム環、
−  ここで、下記の式（ＩＶ）：
2019525971.tif 000004
（式中、Ｒ１及びＲ２は、それぞれ互いに独立して、１〜８の炭素原子を有するアルキル基を表し、且つＲ３〜Ｒ７は、それぞれ互いに独立して、水素原子、又は１〜３０の炭素原子、有利には１〜１８の炭素原子、更により好ましくは１〜８の炭素原子を有するアルキル基を表す）
のピペリジニウム環。
【００３５】
本発明の特に有利な実施形態では、イオン液体（ＩＬ）のカチオンは、以下から選択される。
2019525971.tif 000005
【００３６】
イオン液体は、有利には、アニオンとして、ハライドアニオン、ペルフルオロアニオン及びホウ酸から選択されるものを含むものから選択される。
【００３７】
ハロゲン化物アニオンは、特に以下のアニオン：塩化物、臭化物、フッ化物又はヨウ化物から選択される。
【００３８】
本発明の特に有利な実施形態では、イオン液体（ＩＬ）のアニオンは、以下から選択される。
−  式（ＳＯ２ＣＦ３）２Ｎ−のビス（トリフルオロメチルスルホニル）イミド、
−  式ＰＦ６−のヘキサフルオロホスフェート、
−  式ＢＦ４−のテトラフルオロボレート、及び
−  式：
2019525971.tif 000006
のオキサロホウ酸。
【００３９】
本発明のプロセスにおいて使用される液体媒体中の１つ以上のイオン液体（ＩＬ）の量は、工程（ｉ）の混合物が、前記混合物において、ポリマー（Ｆ）とイオン液体（ＩＬ）との総重量に基づいて有利には少なくとも１重量％、好ましくは少なくとも５重量％、より好ましくは少なくとも１０重量％のイオン液体（ＩＬ）を含むものである。
【００４０】
本発明のプロセスにおいて使用される液体媒体中の１つ以上のイオン液体（ＩＬ）の量は、工程（ｉ）の混合物が、前記混合物において、ポリマー（Ｆ）とイオン液体（ＩＬ）との総重量に基づいて有利には最大で９５重量％、好ましくは最大で８５重量％、好ましくは最大で７５重量％のイオン液体（ＩＬ）を含むものである。
【００４１】
「電解質塩（ＥＳ）」という用語は、電気導電性イオンを含む金属塩を意味することを意図する。
【００４２】
様々な金属塩が電解質塩（ＥＳ）として用いられ得る。選択されるイオン液体（ＩＬ）中で安定且つ可溶である金属塩が一般的に使用される。
【００４３】
適切な電解質塩（ＥＳ）の非限定的な例としては、特にＭｅＩ、Ｍｅ（ＰＦ６）ｎ、Ｍｅ（ＢＦ４）ｎ、Ｍｅ（ＣＩＯ４）ｎ、Ｍｅ（ビス（オキサラト）ボレート）ｎ（「Ｍｅ（ＢＯＢ）ｎ」）、ＭｅＣＦ３ＳＯ３、Ｍｅ［Ｎ（ＣＦ３ＳＯ２）２］ｎ、Ｍｅ［Ｎ（Ｃ２Ｆ５ＳＯ２）２］ｎ、Ｍｅ［Ｎ（ＣＦ３ＳＯ２）（ＲＦＳＯ２）］ｎ（ここで、ＲＦは、Ｃ２Ｆ５、Ｃ４Ｆ９、ＣＦ３ＯＣＦ２ＣＦ２である）、Ｍｅ（ＡｓＦ６）ｎ、Ｍｅ［Ｃ（ＣＦ３ＳＯ２）３］ｎ、Ｍｅ２Ｓｎ（式中、Ｍｅは、金属、好ましくは遷移金属、アルカリ金属又はアルカリ土類金属であり、より好ましくは、Ｍｅは、Ｌｉ、Ｎａ、Ｋ、Ｃｓであり、且つｎは、前記金属の原子価であり、典型的には、ｎは、１又は２である）が挙げられる。
【００４４】
好ましい電解質塩（ＥＳ）は、以下から選択される：ＬｉＩ、ＬｉＰＦ６、ＬｉＢＦ４、ＬｉＣｌＯ４、リチウムビス（オキサラト）ボレート（「ＬｉＢＯＢ」）、ＬｉＣＦ３ＳＯ３、ＬｉＮ（ＣＦ３ＳＯ２）２、ＬｉＮ（Ｃ２Ｆ５ＳＯ２）２、Ｍ［Ｎ（ＣＦ３ＳＯ２）（ＲＦＳＯ２）］ｎ（ここで、ＲＦは、Ｃ２Ｆ５、Ｃ４Ｆ９、ＣＦ３ＯＣＦ２ＣＦ２である）、ＬｉＡｓＦ６、ＬｉＣ（ＣＦ３ＳＯ２）３、Ｌｉ２Ｓｎ及びこれらの組み合わせ。
【００４５】
本発明のプロセスの工程（ｉ）の混合物は、フルオロポリマー（Ｆ）を少なくとも部分的に可溶化する液体物質である１つ以上の有機溶媒（Ｓ）を任意選択的に含むことができる。
【００４６】
１つ以上の有機溶媒（Ｓ）が存在する場合、有機溶媒（Ｓ）は、一般的には、アセトン、メチルエチルケトンなどの低級ケトン及びイソホロン、メチルイソブチルケトン（ＭＩＫ）、シクロヘキサノン、ジイソブチルケトンなどの高級ケトンを含むケトン、Ｎ，Ｎ−ジメチルホルムアミド（ＤＭＦ）、Ｎ，Ｎ−ジメチルアセトアミド、テトラメチル尿素などのアミド、ジメチルスルホキシド（ＤＭＳＯ）、テトラヒドロフラン（ＴＨＦ）、Ｎ−メチル−２−ピロリドン（ＮＭＰ）など、酸素及び／又は窒素ヘテロ原子を含む極性非プロトン性溶媒、リン酸トリメチル、リン酸トリエチルなどの有機リン酸、並びにこれらの混合物からなる群から選択される。
【００４７】
有機溶媒（Ｓ）は、より好ましくは、ケトン、アミド、酸素及び／又は窒素ヘテロ原子を含む極性非プロトン性溶媒、並びにこれらの混合物から選択される。
【００４８】
１つ以上の有機溶媒（Ｓ）が存在する場合、ポリマー（Ｆ）と、ポリマー（Ｆ）と、有機溶媒（Ｓ）との合計の重量比は、典型的には０．０１〜０．９、好ましくは０．０５〜０．５、より好ましくは０．０８〜０．２５に含まれる。
【００４９】
溶媒（Ｓ）の含有量の上限は、特に限定されないが、それにもかかわらず、加熱工程（ｉｉｉ）後にフィルムを乾燥及び硬化させる効果を有し、存在する場合、１つ以上の有機溶媒（Ｓ）の量は、フルオロポリマーフィルム中に安定に組み込まれ且つ保持され、ポリマー（Ｆ）の重量に基づいて最大で１０重量％、好ましくは最大で５重量％、より好ましくは最大で１重量％、更により好ましくは最大で０．２重量％となることが理解される。
【００５０】
一般的に、本発明のプロセスの工程（ｉ）では、１つ以上の電解質塩（ＥＳ）を液体媒体に溶解して、電解質溶液を提供し、この場合、電解質の濃度は、有利には、少なくとも０．０１Ｍ、好ましくは少なくとも０．０２５Ｍ、より好ましくは少なくとも０．０５Ｍ、最大で２Ｍ、好ましくは１．３Ｍ、より好ましくは０．８Ｍである。
【００５１】
本発明の一実施形態によれば、本発明のプロセスの工程（ｉ）の混合物は、少なくとも１つの無機フィラー（Ｉ）を更に含むことができる。
【００５２】
このような無機フィラー（Ｉ）の添加は、改良された機械的特性を有するフルオロポリマーフィルムを有利に提供する。
【００５３】
無機フィラー（Ｉ）は、一般的には、混合物中に粒子形態で提供される。
【００５４】
無機フィラー（Ｉ）粒子は、一般的には、平均粒度が０．００１μｍ〜１０００μｍ、好ましくは０．０１μｍ〜８００μｍ、より好ましくは０．０３μｍ〜５００μｍである。有機フィラーは、フレーク又は繊維などの異なる形状因子を有することができる。
【００５５】
本発明のプロセスにおいて適切に使用される無機フィラー（Ｉ）の中では、無機酸化物（混合酸化物を含む）、金属硫酸塩、金属炭酸塩、金属硫化物等を挙げることができる。
【００５６】
金属酸化物の中では、ＳｉＯ２、ＴｉＯ２、ＺｎＯ及びＡｌ２Ｏ３を挙げることができる。
【００５７】
本発明のこの実施形態に関連して特に良好な結果が得られる化合物の種類は、特にケイ酸塩、ケイ酸アルミニウム及びケイ酸マグネシウムであり、いずれも任意選択的にナトリウム、カリウム、鉄又はリチウムなどの更なる金属を含有する。
【００５８】
これらのケイ酸塩、ケイ酸アルミニウム及びケイ酸マグネシウムは、一般的に、層状構造を有することが知られている。
【００５９】
全てがナトリウム、カリウム、鉄又はリチウムなどの更なる金属を任意選択的に含有するこれらのケイ酸塩、ケイ酸アルミニウム及びケイ酸マグネシウムは、特にモンモリロナイト、ソーコナイト、バーミキュライト、ヘクトライト、サポナイト、ノントロナイトなど、場合により天然起源の特にスメクチック粘土であり得る。代わりとして、全てがナトリウム、カリウム、鉄又はリチウムなどの更なる金属を任意選択的に含有するケイ酸塩、ケイ酸アルミニウム及びケイ酸マグネシウムは、特にフルオロヘクトライト、ヘクトライト、ラポナイトなどの合成粘土の中から選択することができる。
【００６０】
この実施形態によれば、本発明のプロセスによって得られるフルオロポリマーフィルムは、前記無機フィラー（Ｉ）を含む。
【００６１】
本発明のプロセスは、工程（ｉ）で得られた液体混合物からフィルムを処理する工程（ｉｉ）を含む。
【００６２】
液体混合物からフィルムを処理する技術は、当技術分野で公知であり、工程（ｉ）の液体混合物は、典型的には流延によって処理される。
【００６３】
液体混合物を流延によって処理する場合、典型的には、ドクターブレードコーティング、メータリングロッド（若しくはメイヤーロッド）コーティング、スロットダイコーティング、ナイフオーバーロールコーティング又は「ギャップコーティング」等などの周知の技術に従って、標準的なデバイスを用いて支持体表面上に広げることによって塗布される。
【００６４】
支持体表面の選択は、特に限定されるものではなく、フルオロポリマーフィルムを一体的な組立体として直接製造することができ、又は別の支持体表面上に流延することによって製造することができ、前記フルオロポリマーフィルムを剥離して個別化し得ることが理解される。
【００６５】
本発明のプロセスは、最終的に、フルオロポリマーフィルムを得るために、工程（ｉｉ）で得られたフィルムを加熱する工程（ｉｉｉ）を含む。
【００６６】
加熱工程（ｉｉｉ）の前に、任意選択的に工程（ｉｉｉ）の温度より低い温度でフィルムを乾燥させて残留溶媒を除去することができる。
【００６７】
乾燥は、改善雰囲気下、例えば不活性ガス下で典型的には特に湿気を除いて（０．００１％ｖ／ｖ未満の水蒸気含有量）行うか、又は真空下で行うことができる。
【００６８】
更に、工程（ｉｉｉ）前の乾燥は、室温（約２５℃）又は２５℃を超える温度で行うことができ、一般的には後者の条件が好ましい。
【００６９】
乾燥温度は、存在する場合、１つ以上の有機溶媒（Ｓ）の蒸発による除去を達成するように選択される。
【００７０】
また、加熱工程（ｉｉｉ）は、１００℃〜２５０℃、好ましくは１２０℃〜２００℃の温度で行うことができる。
【００７１】
好ましくは、加熱工程（ｉｉｉ）は、少なくとも５分間、より好ましくは少なくとも１０又は２０分間にわたって行われる。
【００７２】
前述で定義された少なくとも１つの電解質塩（ＥＳ）を含む本発明のフルオロポリマーフィルムは、電気化学的及び光電気化学的デバイスにおけるポリマー電解質セパレータとして有利に使用することができる。
【００７３】
一実施形態では、本発明は、前述で定義されたプロセスによって得ることができるフルオロポリマーフィルムを提供する。
【００７４】
一実施形態では、本発明は、太陽光照射に対して光学的に透明なフルオロポリマーフィルムであって、
−  １．５ｄｌ／ｇより高い固有粘度を有する少なくとも１つのフルオロポリマー［ポリマー（Ｆ）］と、
−  少なくとも１つのイオン液体（ＩＬ）を含み、且つ少なくとも１つの電解質塩（ＥＳ）を含有する少なくとも１つの液体媒体（ＬＭ）（ここで、（Ｆ）、（ＩＬ）及び（ＥＳ）は、前述で定義された意味を有する）と
を含むフルオロポリマー複合体を含むフルオロポリマーフィルムを提供する。
【００７５】
好ましくは、ポリマー（Ｆ）は、２．０ｄｌ／ｇより高い、更により好ましくは２．５ｄｌ／ｇより高い固有粘度を有する。
【００７６】
フルオロポリマーフィルム中の液体媒体の量は、組成物の総体積に対して典型的には少なくとも２５体積％、好ましくは少なくとも４５体積％、更により好ましくは少なくとも６０体積％である。
【００７７】
フルオロポリマーフィルム中の液体媒体の典型的な最大体積パーセントは、組成物の総体積に対して９５体積％、好ましくは９０体積％、より好ましくは８０体積％である。
【００７８】
一態様では、本発明は、前述のフィルムを含む電気化学的デバイスを提供する。
【００７９】
適切な電気化学的デバイスの非限定的な例としては、特にリチウム電池（リチウム金属に基づくもの及び黒鉛などの挿入された化合物に基づくものを含む）及びリチウム硫黄電池、並びにキャパシタ、特にリチウムイオンキャパシタが挙げられる。
【００８０】
リチウムイオン電池に使用するフルオロポリマーフィルムのための好ましい電解質塩（ＥＳ）の中では、ＬｉＰＦ６、ＬｉＢＦ４、ＬｉＣｌＯ４、リチウムビス（オキサラト）ボレート（ＬｉＢＯＢ）、ＬｉＮ（ＣＦ３ＳＯ２）２、ＬｉＮ（Ｃ２Ｆ５ＳＯ２）２、Ｍ［Ｎ（ＣＦ３ＳＯ２）（ＲＦＳＯ２）］ｎ（ここで、ＲＦは、Ｃ２Ｆ５、Ｃ４Ｆ９、ＣＦ３ＯＣＦ２ＣＦ２である）、ＬｉＡｓＦ６、ＬｉＣ（ＣＦ３ＳＯ２）３、Ｌｉ２Ｓｎ及びこれらの混合物を挙げることができる。
【００８１】
本発明は、ポリマー電解質セパレータとして前述で定義されたフルオロポリマーフィルムを含み、前記フルオロポリマーフィルムは、前述で定義された少なくとも１つの電解質塩（ＥＳ）を含む、金属イオン二次電池に更に関する。
【００８２】
金属イオン二次電池は、一般的に、正極（カソード）と、前述で定義されたフルオロポリマーフィルムと、負極（アノード）とを組み立てることによって形成される。
【００８３】
金属イオン二次電池は、好ましくは、Ｎａ、Ｌｉ、Ａｌ、Ｍｇ、Ｚｎ、Ｋ又はＹ二次電池である。
【００８４】
アルカリ二次電池又はアルカリ土類二次電池の代表的なアノード（負極）としては、
−  少なくとも１つのアルカリ又はアルカリ土類金属のホストとして機能する粉末、フレーク、繊維又は球体（例えば、メソカーボンマイクロビード）などの形態で典型的に存在する、アルカリ又はアルカリ土類金属を挿入することができる黒鉛状炭素、
−  アルカリ又はアルカリ土類金属、
−  ケイ素ベースの合金、ゲルマニウムベースの合金などのアルカリ又はアルカリ土類金属合金組成物、
−  有利にはアルカリ又はアルカリ土類金属を誘起歪みなしに挿入するのに適切なアルカリ又はアルカリ土類金属チタネート
が挙げられる。
【００８５】
金属イオン二次電池は、より好ましくは、リチウムイオン二次電池であり、この場合、負極材料は、
−  リチウムをホストする粉末、フレーク、繊維又は球体（例えば、メソカーボンマイクロビード）などの形態で典型的に存在する、リチウムを挿入することができる黒鉛炭素、
−  リチウム金属、
−  特に米国特許第６，２０３，９４４号明細書（３Ｍ  ＩＮＮＯＶＡＴＩＶＥ  ＰＲＯＰＥＲＴＩＥＳ  ＣＯ．）（２００１年３月２０日）及び／又は国際公開第００／０３４４４号パンフレット（ＭＩＮＮＥＳＯＴＡ  ＭＩＮＩＮＧ  ＡＮＤ  ＭＡＮＵＦＡＣＴＵＲＩＮＧ）（２００５年６月１０日）に記載されたものを含むリチウム合金組成物、
−  一般的に式Ｌｉ４Ｔｉ５Ｏ１２によって表されるリチウムチタネート（これらの化合物は、一般的、可動イオン、即ちＬｉ＋を取り入れるときに低レベルの物理的膨脹を有する「ゼロ歪み」挿入材料と考えられる）、
−  高いＬｉ／Ｓｉ比のケイ化リチウムとして一般的に知られるリチウム−ケイ素合金、特に式Ｌｉ４．４Ｓｉのケイ化リチウム、
−  式Ｌｉ４．４Ｇｅの結晶相を含むリチウム−ゲルマニウム合金
からなる群から選択される。
【００８６】
負極（アノード）は、当業者によく知られている添加剤を含有し得る。それらの中でも、特にカーボンブラック、グラフェン又はカーボンナノチューブを挙げることができる。当業者に認識されるように、負極、即ちカソードは、箔、板、ロッド、ペーストなどの任意の好都合な形態で、又は導電性集電体若しくは他の適切な支持体上に負電極材料の塗膜を形成することによって作製された複合体として存在することができる。
【００８７】
好ましくは、アノードは、リチウム金属である。
【００８８】
アルカリ又はアルカリ土類二次電池の代表的なカソード（正電極）材料としては、高分子バインダー（ＰＢ）、粉末電極材料、並びに任意選択的に導電性付与添加剤及び／又は粘度調整剤を含む複合体が挙げられる。
【００８９】
リチウムイオン電池用正極を形成する場合、活物質は、一般式ＬｉＭＹ２（式中、Ｍは、Ｃｏ、Ｎｉ、Ｆｅ、Ｍｎ、Ｃｒ、及びＶなどの少なくとも１種の遷移金属種を表し、且つＹは、Ｏ又はＳなどのカルコゲンを表す）で表される金属カルコゲン化物複合体を含むことができる。これらの中でも、一般式ＬｉＭＯ２（式中、Ｍは、前述と同じである）で表されるリチウム系複合金属酸化物を用いることが好ましい。これらの好ましい例としては、ＬｉＣｏＯ２、ＬｉＮｉＯ２、ＬｉＮｉｘＣｏ１−ｘＯ２（０＜ｘ＜１）及びスピネル構造化ＬｉＭｎ２Ｏ４を挙げることができる。導電性付与添加剤は、特に限定された導電性を示すＬｉＣｏＯ２などの活性物質を使用している場合、得られる複合電極の導電性を向上させるために添加され得る。この例としては、カーボンブラック、黒鉛微粉末及び繊維などの炭素質材料、並びにニッケル及びアルミニウムなどの金属の微粉末及び繊維を挙げることができる。
【００９０】
ポリマーバインダー（ＰＢ）当たり、好ましくは、フッ化ビニリデン（ＶＤＦ）ポリマー、更により詳細にはＶＤＦから誘導される繰り返し単位を含むＶＤＦポリマー、及び前述で定義された０．０１〜５モル％の式（Ｉ）の少なくとも１つの（メタ）アクリルモノマー（ＭＡ）から誘導された繰り返し単位を含む、当技術分野で周知のポリマーを使用することができる。
【００９１】
本発明は、ポリマー電解質セパレータとして前述で定義されたフルオロポリマーフィルムを含み、前記フルオロポリマーフィルムは、前述で定義された少なくとも１つの電解質塩（ＥＳ）を含む、金属イオンキャパシタにも関する。
【００９２】
金属イオンキャパシタは、好ましくは、リチウムイオンキャパシタである。
【００９３】
適切な光電気化学的デバイスの非限定的な例としては、特に色素増感太陽電池、フォトクロミックデバイス及びエレクトロクロミックデバイスが挙げられる。
【００９４】
本発明は、ポリマー電解質セパレータとして本発明のフルオロポリマーフィルムを含み、前記フルオロポリマーフィルムは、前述で定義された少なくとも１つの電解質塩（ＥＳ）を含む、色素増感太陽電池に更に関する。
【００９５】
色素増感太陽電池は、一般的に、ＴｉＯ２半導体層などの金属酸化物半導体層が設けられた金属支持体を組み立てることによって形成され、この金属酸化物半導体層は、色素層、前述で定義されたフルオロポリマーフィルム、及び導電性電極で被覆される。
【００９６】
適切な色素の非限定的な例としては、特にルテニウムトリス（２，２’−ビピリジル−４，４’−ジカルボキシレ−ト）などのルテニウム及びオスミウムベースの色素、ルテニウムシスジアクアビス（２，２’−ビピリジル−４，４’−ジカルボキシレ−ト）などのルテニウムシス−ジアクアビピリジル錯体、亜鉛テトラ（４−カルボキシフェニル）ポルフィリンなどのポルフィリン、鉄−ヘキサシアニド錯体などのシアニド及びフタロシアニンが挙げられる。
【００９７】
色素増感太陽電池は、典型的には、絶縁層によって上部及び下部で閉じられており、この場合、電池の上部の導電性電極及び絶縁層は、太陽光照射に対して光学的に透明でなければならない。
【００９８】
色素増感太陽電池に使用するフルオロポリマーフィルムのための好ましい電解質塩（ＥＳ）の中では、ヨウ化物／三ヨウ化物対及びジスルフィド／チオレート対などの酸化還元電解質を挙げることができる。
【００９９】
本発明は、ポリマー電解質セパレータとして本発明のフルオロポリマーフィルムを含み、前記フルオロポリマーフィルムは、前述で定義された少なくとも１つの電解質塩（ＥＳ）を含む、フォトクロミックデバイスに更に関する。
【０１００】
フォトクロミックデバイスは、一般的に、第２の導電性電極に対向する第１の導電性電極であって、前記導電性電極の少なくとも１つは、太陽光照射に対して光学的に透明である、第１の導電性電極と、前記第１の導電性電極の対向面に配置された照射感応電極と、前記第２の導電性電極の対向面に配置された挿入電極と、前述で定義されたフルオロポリマーフィルムとを組み立てることによって形成され、前記フルオロポリマーフィルムは、前記照射感応電極と前記イオン挿入電極との間に配置される。
【０１０１】
フォトクロミックデバイスに使用するフルオロポリマーフィルムのための好ましい電解質塩（ＥＳ）としては、リチウム塩、ナトリウム塩、カリウム塩、ルビジウム塩、銀塩及びセシウム塩などの金属塩、好ましくはＬｉＣｌＯ４、Ｌｉ（ＣＦ３ＳＯ３）及びヨウ化リチウムを挙げることができる。
【０１０２】
適切な照射感受性電極の非限定的な例としては、特にＩＩ−ＶＩ、ＩＩＩ−Ｖ及びＩＩ−Ｖ元素、並びに化合物半導体、並びに遷移金属化合物、好ましくは金属酸化物、金属硫化物及び金属セレン化物などの半導体が挙げられる。
【０１０３】
照射感受性電極は、太陽光照射の少なくとも一部を吸収する有機又は無機染料を更に含むことができる。
【０１０４】
適切なイオン挿入電極の非限定的な例としては、特に無機材料、有機材料、又は無機及び有機イオンを挿入できる材料のブレンド及び複合体からなるもの、好ましくはＷＯ３又はＭｏＯ３、又は任意選択的に遷移金属（例えば、Ｔｉ、Ｃｒ、Ｖ、Ｍｎ、Ｃｏなど）を３０モル％まで含有するそれらのアルカリ金属（例えば、Ｌｉ、Ｋ、Ｎａ、Ｒｂ又はＣｓ）タングステン酸及びモリブデン酸からなるものが挙げられる。
【０１０５】
本発明は、ポリマー電解質セパレータとして本発明のフルオロポリマーフィルムを含み、前記フルオロポリマーフィルムは、前述で定義された少なくとも１つの電解質塩（ＥＳ）を含む、エレクトロクロミックデバイスに更に関する。
【０１０６】
エレクトロクロミックデバイスは、一般的に、電気化学的に活性な物質層と、選択的イオン輸送層と、前述で定義されたフルオロポリマーフィルムが前記導電性電極と前記対向導電性電極との間に順次配置されている対向電極に対向する導電性電極とを組み立てることによって形成される。少なくとも１つの電極は、太陽光照射に対して光学的に透明である。
【０１０７】
エレクトロクロミックデバイスに使用するフルオロポリマーフィルムのための好ましい電解質塩（ＥＳ）としては、リチウム塩、ナトリウム塩、カリウム塩、ルビジウム塩、銀塩及びセシウム塩などの金属塩、好ましくはＬｉＣｌＯ４、ＬｉＢＦ４、ＬｉＣＦ３ＳＯ３、ＬｉＮ（ＣＦ３ＳＯ２）２及びヨウ化リチウムを挙げることができる。
【０１０８】
適切な電気化学的に活性な材料層の非限定的な例としては、特に無機物、有機物、又は無機及び有機の電気化学的に活性な材料のブレンド及び複合体、好ましくはポリアニリン及びその誘導体、リチウム、ナトリウム、カリウム、モリブデン、バナジウム又はチタンの酸化物でドープされたＷＯ３、ＭｏＯ３、及びＷＯ３、及びＭｏＯ３が挙げられる。
【０１０９】
適切な選択的イオン輸送層の非限定的な例としては、特にポリマー電解質セパレータ中の酸化種が、還元された電気化学物質層に接触することを防止するものが挙げられる。
【０１１０】
本発明のフルオロポリマーフィルムが、少なくとも１つのプロトン性イオン液体（ＩＬｐ）を含む液体媒体を含む場合、それは、燃料電池デバイスのポリマーセパレータとして有利に使用することができる。
【０１１１】
本発明は、ポリマーセパレータとして本発明のフルオロポリマーフィルムを含み、前記フルオロポリマーフィルムは、少なくとも１つのプロトン性イオン液体（ＩＬｐ）を含む液体媒体を含む、燃料電池デバイスに更に関する。
【０１１２】
参照により本明細書に組み込まれる特許、特許出願、及び刊行物のいずれかの開示が用語を不明瞭にさせ得る程度まで本出願の記載と矛盾する場合、本記載が優先するものとする。
【０１１３】
ここで、以下の実施例を参照しながら本発明を説明するが、これは、単に例示を目的とするものであり、本発明を限定するものではない。
【０１１４】
原材料
フルオロポリマーＡ、ＤＭＦにおいて２５℃で３．０ｄｌ／ｇの固有粘度を有するＰＶＤＦホモポリマー。
【０１１５】
フルオロポリマーＢ、フルオロポリマー中の総モル数に基づいて約０．８モル％のアクリル酸を含有し、ＤＭＦにおいて２５℃で２．９ｄｌ／ｇの固有粘度を有するＰＶＤＦコポリマー。
【０１１６】
フルオロポリマーＣ（比較）、ＤＭＦにおいて２５℃で０．９ｄｌ／ｇの固有粘度を有するＰＶＤＦホモポリマー。
【０１１７】
式：
2019525971.tif 000007
のＮ−プロピル−Ｎ−メチルピロリジニウムビス（トリフルオロメタンスルホニル）イミド（Ｐｙｒ１３ＴＦＳＩ）［イオン液体（ＩＬ−１）］。
【０１１８】
リチウムビス（トリフルオロメタンスルホニル）イミド（ＬｉＴＦＳＩ）［電解質塩（ＥＳ−１）］。
【０１１９】
イオン導電率の測定（σ）
固体電解質セパレータは、１／２インチのステンレス鋼スウェジロックセルのプロトタイプに置かれる。固体ポリマー電解質セパレータの抵抗を測定し、イオン伝導率（σ）を、以下の式：
σ＝ｄ／（Ｒｂ．Ｓｕｒｆ）
（式中、ｄは、フィルムの厚さであり、Ｒｂは、バルク抵抗であり、且つＳｕｒｆは、ステンレス鋼電極の面積である）
を使用して得た。
【０１２０】
ポリマー（Ｆ）の固有粘度の決定（ＤＭＦ、２５℃）
固有粘度［η］（ｄｌ／ｇ）は、Ｕｂｂｅｌｈｏｄｅ粘度計において、ポリマー（Ｆ）を約０．２ｇ／ｄｌの濃度でジメチルホルムアミドに溶解させることにより得られた溶液の２５℃における滴下時間に基づき、以下の式
2019525971.tif 000008
（式中、ｃは、ｇ／ｄｌでのポリマー濃度であり、ηｒは、相対粘度、即ち試料溶液の滴下時間と溶媒の滴下時間との比であり、ηｓｐは、比粘度、即ちηｒ−１であり、Γは、実験因子であり、ポリマー（Ｆ）において３に相当する）
を用いて決定した。
【０１２１】
フィルムの引張り特性の測定
引張り特性は、ＡＳＴＭ  Ｄ６３８標準試験方法（タイプＶの試験片、グリップ距離＝２５．４ｍｍ、Ｌｏ＝２１．５ｍｍ、１〜５０ｍｍ／分）に従って２３℃で引張り試験によって測定した。
【０１２２】
フィルムのヘイズの測定
フィルムのヘイズは、ＡＳＴＭ  Ｅ３１３の標準手順に従って空気中で測定した。
【０１２３】
ポリマー（Ｆ）によるフルオロポリマーフィルムの製造の一般的手順。
６０℃で４時間、シクロヘキサノン／ＤＭＳＯ（８０／２０重量％）（２８．５ｇ）（５重量％）においてポリマー（Ｆ）の溶解（１．５ｇ）を行った。電解質塩（ＥＳ−１）とイオン液体（ＩＬ−１）との混合物により、以下の相対量で電解質溶液（液体媒体）を形成した：Ｐｙｒ１３ＴＦＳＩに溶解した０．５ＭのＬｉＴＦＳＩ。こうして得られた電解質溶液は、２５℃で２．４×１０−３Ｓ／ｃｍのイオン伝導性を有した。電解質溶液（１ｇ）をポリマー（Ｆ）溶液（８．５ｇ）に加え、室温で１０分間撹拌した。２５体積％（３０重量％）のポリマー（Ｆ）と７５体積％（７０重量％）の電解質溶液とを含有する混合物を得た。混合物を室温で流延し５０℃で乾燥させた。次いで、得られたフィルムの硬化を行うために所定の時間及び温度で加熱段階を行った。
【０１２４】
実施例１：
フルオロポリマーフィルムは、ポリマーＡが使用され、硬化工程が１５０℃で４０分間である前述の一般手順に従って作製した。
【０１２５】
こうして得られたフルオロポリマーフィルムは、欠陥がなく、透明で均質である。引張り特性を表１に、イオン伝導率を表２に、且つヘイズの結果を表３に示す。
【０１２６】
実施例２
フルオロポリマーフィルムは、ポリマーＢが使用され、硬化工程が１５０℃で４０分間行われる前述の一般手順に従って作製した。
【０１２７】
こうして得られたフルオロポリマーフィルムは、欠陥がなく、透明で均質である。
【０１２８】
こうして得られたフルオロポリマーフィルムは、欠陥がなく、透明で均質である。引張り特性を表１に、且つイオン伝導率を表２に示す。
【０１２９】
比較例１：
フルオロポリマーフィルムは、ポリマーＣが使用され、硬化工程が１５０℃で４０分間行われる前述の一般手順に従って作製した。
【０１３０】
こうして得られたフルオロポリマーフィルムは、透明であるが、脆すぎてイオン伝導度を測定することができない。その乏しい引張り特性を表１に示す。
【０１３１】
比較例２：
フルオロポリマーフィルムは、ポリマーＡが使用され、硬化が７０℃で４８時間行われる前述の一般手順に従って作製した。こうして得られたフルオロポリマーフィルムは、白色で不均一である。このフィルムのヘイズは、４０より優れている（表３を参照されたい）。
【０１３２】
2019525971.tif 000009
【０１３３】
2019525971.tif 000010
【０１３４】
2019525971.tif 000011
【０１３５】
高温（＞１００℃）でのフィルムの形成（硬化後）後の加熱に伴う高い固有粘度を有するポリマー（Ｆ）の本発明による組み合わせのみが、満足する結果のフィルムを提供すると結論付けることができる。
【０１３６】
実施例３：
実施例１のフルオロポリマーフィルムを以下の電池のイオン導電性セパレータとして試験した：ＬＦＰ／フルオロポリマーフィルム／Ｌｉ金属。フィルムの厚さは、３０ミクロンであった。
【０１３７】
ＬＦＰ（正極）：８２％のＬｉＦｅＰＯ４／１０％のｓｕｐｅｒ  Ｃ６５（登録商標）／８％のＳＯＬＥＦ（登録商標）５１３０ＰＶＤＦ、充填量＝０．６ｍＡｈ／ｃｍ２。
【０１３８】
ＳｕｐｅｒＣ６５（登録商標）＝Ｉｍｅｒｙｓから供給された炭素粉末。
【０１３９】
電池の製造
電池において使用する前に、膜を一晩、減圧下において５５℃で乾燥させた。陽極を一晩、減圧下において１３０℃で乾燥させた。電極及び膜をアルゴンの環境（酸素又は湿度なし）に置いた。２滴のＥＳを正極に添加した。次いで、膜をコイン電池中の正極とリチウム金属との間に配置し、６０℃で試験した。ここで、異なる放電速度でこうして得られたコイン電池の放電容量値を以下の表４に示す。
【０１４０】
実施例４。実施例３と同様であるが、実施例２のフィルムを使用した。結果を表５に報告する。
【０１４１】
2019525971.tif 000012
【国際調査報告】
2019525971.tif 000013
2019525971.tif 000014
2019525971.tif 000015